(57)【要約】  本発明は、低コストで、嵩高性に優れた捲縮繊維およびスパンボンド不織布、並びに、前記捲縮繊維を、工業的に生産性と安定性に優れた方法で製造することができる捲縮繊維の製造方法およびスパンボンド不織布の製造方法を提供することを目的とする。  かかる目的を達するため、本発明の捲縮繊維は以下の構成を有する。すなわち、ポリオレフィンを主成分とする繊維であって、実質的に単一原料で構成されており、繊維長さ方向に対して垂直な断面に界面が存在する、捲縮繊維である。
2019021809.tif 000002
【特許請求の範囲】
【請求項１】
ポリオレフィンを主成分とする繊維であって、実質的に単一原料で構成されており、繊維長さ方向に対して垂直な断面に界面が存在する、捲縮繊維。
【請求項２】
請求項１に記載の捲縮繊維を含んでなる、スパンボンド不織布。
【請求項３】
請求項１に記載の捲縮繊維を製造する方法であって、ポリオレフィン系樹脂を２つの円の吐出孔面積に差があるダンベル型ノズルから吐出させる、捲縮繊維の製造方法。
【請求項４】
前記ダンベル型ノズルの２つの吐出孔面積が、大孔径面積／小孔径面積の値(面積比率)で１．２以上である、請求項３に記載の捲縮繊維の製造方法。
【請求項５】
ポリオレフィン系樹脂をダンベル型ノズルから吐出させた繊維群の側面に対し、相対する２方向から冷却風を当てて冷却する、または対称な３方向以上から冷却風を当てて冷却する、請求項３又は４に記載の捲縮繊維の製造方法。
【請求項６】
ポリオレフィン系樹脂をダンベル型ノズルから吐出させた繊維群を自然冷却する、請求項３又は４に記載の捲縮繊維の製造方法。
【請求項７】
請求項２に記載のスパンボンド不織布を製造する方法であって、請求項３〜６いずれかに記載の捲縮繊維の製造方法によって得られた捲縮繊維を紡糸直下で捕集し、１対のロールを用いて繊維を圧着することでシート化する、スパンボンド不織布の製造方法。
【発明の詳細な説明】
【技術分野】
【０００１】
本発明は、捲縮繊維、それを用いたスパンボンド不織布、捲縮繊維の製造方法、およびスパンボンド不織布の製造方法に関するものである。
【背景技術】
【０００２】
一般に、紙おむつや生理用ナプキン等の衛生材料用の不織布には、着用時の風合いのため、嵩高性および柔軟性に優れているという性能が求められている。特に、肌に直接触れる表面部材においては、嵩高性が要求される。【０００３】
従来、衛生材料の表面部材としては、ポリエチレンテレフタレート（ＰＥＴ）／ポリエチレン（ＰＥ）複合繊維を代表とする短繊維を、カーディングによりシート化した後、熱風処理により自己融着した、いわゆるエアスルー不織布が好適に使用されている。このエアスルー不織布は、嵩高性と柔軟性に優れているという特徴を有していることから、衛生材料用途等に幅広く採用されている。しかし、エアスルー不織布は製造プロセスが複雑であり、生産速度が遅いという課題がある。【０００４】
一方、ポリプロピレン（以下、ＰＰと略記することがある。）を代表とするポリオレフィン系樹脂繊維を原料として用いたスパンボンド不織布は、そのプロセスから生産性が高く低コストであることを特徴としている。しかし、スパンボンド不織布を構成する長繊維が不織布の面方向に配向する構造であることから、嵩高性に劣るという課題がある。【０００５】
そこで、スパンボンド不織布に嵩高性を付与する手法として、不織布を構成する繊維に捲縮繊維を適用するという手法が提案されている。【０００６】
例えば、特許文献１では、融点が１０℃以上異なる２成分のポリマーから構成される捲縮複合繊維が提案されている。【０００７】
また、特許文献２では、Ｖ型断面ノズルを用いた異形断面に対し、吐出後の繊維に対し片側から冷却する非対称冷却を行い、捲縮を発現させる手法が提案されている。
【先行技術文献】
【特許文献】
【０００８】
【特許文献１】特許第５４８４５６４号公報
【特許文献２】特開平１１−２９２１５９号公報
【発明の概要】
【発明が解決しようとする課題】
【０００９】
しかしながら、特許文献１の手法の場合、異なる原料を別々の押出機によって押出し、紡糸口金から吐出する必要があるため、設備投資が高くなるという課題がある。また、特許文献１の手法では融点が１０℃以上異なる原料を選定する必要があり、通常のＰＰ（いわゆるホモＰＰ）と共重合ＰＰ（いわゆるランダムＰＰ）の組み合わせが必要となる。一般的に、ランダムＰＰはホモＰＰより原料価格が高いため、コストアップとなり、さらに、得られる複合繊維の捲縮数には限度があるため、エアスルー不織布並みの嵩高性は得られていない。【００１０】
また、特許文献２の手法の場合、原料が単成分においても捲縮が発現するという特徴はあるが、この方法では、冷却風速を大きくすると、糸揺れ・糸切れが起こるため、生産安定性の観点から冷却風速を小さくせざるを得なく、得られる捲縮数は小さくなり、衛生材料の表面材に適用できるほどの嵩高性は得られていないのが現状である。【００１１】
したがって、従来、低コストで、かつ工業的に生産性と安定性に優れ、衛生材料として好適に使用される上で満足のいくレベルの嵩高性に優れた捲縮繊維およびスパンボンド不織布は得られていないのが現状である。【００１２】
そこで本発明の目的は、上記の課題に鑑み、低コストで、嵩高性に優れた捲縮繊維およびスパンボンド不織布を提供することにある。また、本発明の別の目的は、本発明の捲縮繊維を、工業的に生産性と安定性に優れた方法で製造することができる捲縮繊維の製造方法およびスパンボンド不織布の製造方法を提供することにある。
【課題を解決するための手段】
【００１３】
本発明の捲縮繊維は、ポリオレフィンを主成分とする繊維であって、実質的に単一原料で構成されており、繊維長さ方向に対して垂直な断面に界面が存在する、捲縮繊維である。【００１４】
本発明のスパンボンド不織布は、本発明の捲縮繊維を含んでなる、スパンボンド不織布である。【００１５】
本発明の捲縮繊維の製造方法は、本発明の捲縮繊維を製造する方法であって、ポリオレフィン系樹脂を２つの円の吐出孔面積に差があるダンベル型ノズルから吐出させる、捲縮繊維の製造方法である。【００１６】
本発明のスパンボンド不織布の製造方法は、本発明のスパンボンド不織布を製造する方法であって、本発明の捲縮繊維の製造方法によって得られた捲縮繊維を紡糸直下で捕集し、１対のロールを用いて繊維を圧着することでシート化する、スパンボンド不織布の製造方法である。
【発明の効果】
【００１７】
本発明によれば、低コストで、嵩高性に優れた捲縮繊維およびスパンボンド不織布が得られる。また、本発明の捲縮繊維および本発明のスパンボンド不織布を、工業的に生産性と安定性に優れた方法で製造することができる。
【図面の簡単な説明】
【００１８】
【図１】本発明の捲縮繊維の断面を例示する写真である。
【図２】本発明の捲縮繊維の断面を例示する写真の模式図である。
【図３】本発明の捲縮繊維を製造する上で使用される紡糸口金の吐出面を例示する模式断面図である。
【発明を実施するための形態】
【００１９】
本発明の捲縮繊維は、ポリオレフィンを主成分とする繊維であって、実質的に単一原料で構成されており、繊維長さ方向に対して垂直な断面に界面が存在する。
【００２０】
本発明の捲縮繊維は、繊維長さ方向に対して垂直な断面に界面が存在することが重要である。以下、「繊維長さ方向に対して垂直な断面」を、単に「繊維断面」という場合がある。本発明でいう繊維断面の界面とは、繊維断面に存在する筋状に観察できるもののこと指す。繊維断面内に分子配向差が生じることで、実質的に単一原料で構成される繊維においても、繊維断面内での屈折率差が生じるため、界面が観察することができる。そのため、本発明でいう界面は、繊維断面を２分割またはそれ以上に分割するようになるため、界面の始点と終点は繊維断面の外周上に存在する。よって、繊維断面の外周上に始点と終点が存在しないものは、本発明でいう界面から除外する。この界面は繊維をエポキシ樹脂等で固定し、ミクロトームを用いて極薄の試料片とした際に観察することができる。本発明でいう界面は、分子鎖レベルの構造差により観察できるため、試料片の作成方法が重要である。試験片の作成においては、簡易的なカミソリ刃等ではなく、ＴＥＭ等の顕微鏡観察に通常用いるミクロトームを用いて作成することが重要である。
【００２１】
図１に本発明の捲縮繊維の断面を例示する写真を示す。図１の（ａ）は、後述の実施例１で得られた捲縮繊維の断面写真である。図１の（ｂ）は、ダンベル型ノズルを用いて得られた、図１の（ａ）とは別の本発明の捲縮繊維の断面写真である。いずれの断面写真においても、繊維断面の界面１０が存在する。
【００２２】
また、図２の（ａ）、（ｂ）はそれぞれ、図１の（ａ）、（ｂ）の断面写真の模式図である。
【００２３】
本発明の捲縮繊維は実質的に単一原料で構成されることが重要である。
【００２４】
本発明でいう、実質的に単一原料で構成されるとは、いわゆる２成分以上の原料で構成される複合繊維ではなく、主原料であるオレフィン種が１種類であることを意味する。通常用いられている酸化防止剤、耐候安定剤、耐光安定剤、帯電防止剤、防曇剤、ブロッキング防止剤、滑剤、核剤および顔料等の添加物等は、ポリマーの原料としてカウントしない。すなわち、オレフィン種が１種類であるポリマーが、これらの添加物等を何種類含んでいても、該ポリマーは実質的に単一原料で構成されたポリマーとなる。また、複数の原料をチップの状態で混合した後に紡糸する、いわゆるブレンド紡糸は、１台の押出機等で溶融して紡糸口金へと供給することから、本発明においては単一原料で構成されたポリマーとして扱う。
【００２５】
本発明において、「ポリオレフィンを主成分とする」とは、捲縮繊維中のポリオレフィンの含有率が８０質量％以上であることをいう。前記含有率は、好ましくは９０質量％以上、より好ましくは９５質量％以上であり、１００質量％であることが特に好ましい。
【００２６】
本発明の捲縮繊維および不織布を構成するポリオレフィンとしては、例えば、ポリエチレン、ポリプロピレン、およびそれらのモノマーと他のα−オレフィンとの共重合体などが挙げられる。なかでも、強度が強く、使用時において破断し難く、かつ衛生材料の生産時における寸法安定性に優れていることから、ポリプロピレンを用いることが好ましい。
【００２７】
ポリプロピレンは、一般的なチーグラナッタ触媒により合成されるポリマーでもよく、メタロセンに代表されるシングルサイト活性触媒により合成されるポリマーでもよい。また、エチレンランダム共重合ポリプロピレンも用いることができる。エチレン含有量は、エチレンランダム共重合体プロピレン全体の質量を１００質量％として、２質量％未満であることが好ましく、より好ましくは１質量％未満である。
【００２８】
他のα−オレフィンとしては、炭素数３〜１０のα−オレフィンが好ましい。具体的には、プロピレン、１−ブテン、１−ペンテン、１−ヘキサン、４−メチル−１−ペンテン、および１−オクテンなどが挙げられる。これらは、１種類単独でも２種類以上を組み合わせてもよい。
【００２９】
強度と寸法安定性、および生産性とコストの観点から、ホモポリプロピレンを主成分とするものであることが特に好ましい。
【００３０】
本発明で用いられるポリプロピレンのメルトフローレート（以下、ＭＦＲと記載する場合がある；ＡＳＴＭ  Ｄ−１２３８  Ａ法  荷重；２１６０ｇ、温度；２３０℃）は、１〜１０００ｇ／１０分であることが好ましく、１０〜５００ｇ／１０分であることがより好ましく、２０〜２００ｇ／１０分であることがさらに好ましい。ポリプロピレンのメルトフローレートを上記範囲とすることにより、安定した紡糸を行いやすくなり、かつ配向結晶化が進みやすくなり、高い強度の繊維が得られやすくなる。
【００３１】
本発明で用いられるポリエチレンのメルトフローレート（ＡＳＴＭ  Ｄ−１２３８  Ａ法  荷重；２１６０ｇ、温度；１９０℃）は、１〜１０００ｇ／１０分であることが好ましく、１０〜５００ｇ／１０分であることがより好ましく、１５〜２００ｇ／１０分であることがさらに好ましい。ポリエチレンのメルトフローレートを上記範囲とすることにより、安定した紡糸を行いやすくなり、かつ配向結晶化が進みやすくなり、高い強度の繊維が得られやすくなる。
【００３２】
本発明で用いられるポリプロピレンおよびポリエチレンには、本発明の効果を損なわない範囲で、通常用いられている酸化防止剤、耐候安定剤、耐光安定剤、帯電防止剤、防曇剤、ブロッキング防止剤、滑剤、核剤および顔料等の添加物あるいは他の重合体を必要に応じて添加することができる。
【００３３】
本発明のスパンボンド不織布は、本発明の捲縮繊維を含んでなる。一般的な不織布の製法としては、例えば、ニードルパンチ不織布、湿式不織布、スパンレース不織布、スパンボンド不織布、メルトブロー不織布、レジンボンド不織布、ケミカルボンド不織布、サーマルボンド不織布、トウ開繊式不織布、およびエアレイド不織布等の種々の製法があるが、本発明ではスパンボンド法による不織布であることが重要である。スパンボンド不織布は、生産性や機械的強度に優れ、また、長繊維からなるため短繊維不織布に比べて毛羽立ちしにくい特徴を有する。
【００３４】
本発明において、ポリオレフィンを主成分とする繊維の平均単繊維繊度は、０．５ｄｔｅｘ以上３．５ｄｔｅｘ以下であることが好ましく、より好ましくは０．７ｄｔｅｘ以上３．２ｄｔｅｘ以下であり、さらに好ましくは０．９ｄｔｅｘ以上２．８ｄｔｅｘ以下である。紡糸安定性の観点から、平均単繊維繊度は、０．５ｄｔｅｘ以上であることが好ましい。一方、繊度が細い程、スパンボンド不織布として糸の接着点が多くなるため強度が高く、柔軟性が良好となりやすい。衛生材料として使用するためには、スパンボンド不織布の強力の観点から、平均単繊維繊度は３．５ｄｔｅｘ以下であることが好ましい態様である。上記の平均単繊維繊度は、繊維断面写真における繊維断面積Ａ（ｍ２）とポリマー密度ρ（ｇ／ｍ３）から、次式を用いて算出することができる。
・単繊維繊度（ｄｔｅｘ）＝Ａ（ｍ２）×ρ（ｇ／ｍ３）×１００００（ｍ）。
【００３５】
本発明のスパンボンド不織布は、目付が３〜２００ｇ／ｍ２であることが好ましい。前記目付は、より好ましくは５〜１５０ｇ／ｍ２であり、さらに好ましくは１０〜１００ｇ／ｍ２である。目付を上記範囲とすることにより、特に衛生材料用不織布として用いる場合に、十分な柔軟性が得られやすくなる。
【００３６】
本発明のスパンボンド不織布の見掛密度は、０．１３０ｇ／ｃｍ３以下であることが好ましい。前記見掛密度は、目付を厚さで除することにより算出することができる。見掛密度は、より好ましくは０．１２５ｇ／ｃｍ３以下であり、さらに好ましくは０．１００ｇ／ｃｍ３以下である。見掛密度を上記の範囲とすることにより、特に衛生材料用不織布として用いる場合に、十分な嵩高性が得られやすくなる。
【００３７】
紡糸口金やエジェクターの形状としては、丸形や矩形等種々のものを採用することができる。なかでも、圧縮エアーの使用量が比較的少なく、繊維同士の融着や擦過が起こりにくい点から矩形口金と矩形エジェクターの組み合わせが好ましく用いられる。
【００３８】
本発明の捲縮繊維の製造方法は、本発明の捲縮繊維を製造する方法であって、ポリオレフィン系樹脂を２つの円の吐出孔面積に差があるダンベル型ノズルから吐出させる。前記ダンベル型ノズルの２つの吐出孔面積が、大孔径面積／小孔径面積の値（面積比率）で１．２以上であることが好ましく、より好ましくは１．５以上であり、さらに好ましくは２．０以上である。面積比率を上記範囲とすることにより、得られる繊維に構造差を付与することができる。面積比率の値の上限値は特に限定されないが、面積比率が大きくなるにつれて、吐出直後の糸曲がりが大きくなり紡糸が不安定になることから、面積比率はせいぜい５．０以下である。
【００３９】
本発明の捲縮繊維の断面形状を得る紡糸口金の吐出孔（ノズル）は、図３に例示される吐出孔の形状（本発明においては、ダンベル型ノズルと称する）をしていることが重要である。ダンベル型ノズルの吐出形状は、長方形の両側にそれぞれ円が配置されている形状であり、円の孔径に差がある形状である。図３に例示されている吐出孔には、吐出孔（大孔径側）２０と吐出孔（小孔径側）３０が示されている。
【００４０】
溶融し紡糸する際の紡糸温度は、２００〜３００℃が好ましく、より好ましくは２１０〜２８０℃であり、さらに好ましくは２２０〜２６０℃である。紡糸温度を上記範囲とすることにより、安定した溶融状態とし、優れた紡糸安定性を得ることができる。ポリオレフィン樹脂（原料）は押出機によって、溶融し計量され、紡糸口金へと供給されて口金吐出孔から紡出される。
【００４１】
紡出された長繊維の繊維群を冷却する方法としては、例えば、冷風を強制的に繊維群に吹き付ける方法、繊維群周りの雰囲気温度にて自然冷却する方法、紡糸口金とエジェクター間の距離を調整する方法、およびこれらの組み合わせを採用することができる。
【００４２】
冷却は、繊維群の側面に対し相対する２方向から冷却風を当てる、もしくは、繊維群の側面に対し対称な３方向以上から冷却風を当てる、または自然冷却することが好ましい。
【００４３】
すなわち、本発明の捲縮繊維の製造方法の第一の好適な態様においては、ポリオレフィン系樹脂をダンベル型ノズルから吐出させた繊維群の側面に対し、相対する２方向から冷却風を当てて冷却する、または対称な３方向以上から冷却風を当てて冷却することが好ましい。本発明において、繊維群の「側面」とは、ダンベル型ノズルから吐出された繊維群の進行方向と平行で、繊維群の最も外側の繊維に沿って繊維群を囲む仮想の面をいう。また、「対称な３方向以上から冷却風を当てる」とは、繊維群の進行方法と垂直な仮想の断面において、隣接する冷却風の風向のなす角が概ね３６０／ｎ度となるｎ方向から冷却風を当てることを指す。例えば、ｎ＝３の場合、繊維群の進行方向と垂直な仮想の断面において、隣接する冷却風の風向のなす角が概ね３６０／３＝１２０度となる３方向から冷却風を当てることを指す。
【００４４】
繊維群の側面に対し、相対する２方向から冷却風を当てる、もしくは対称な３方向以上から冷却風を当てることで、繊維群の揺れを抑え、安定した曳糸性を得ることができる。また、後述の本発明の捲縮繊維の製造方法の第二の好適な態様と比較して、より短時間で繊維群を冷却することができる。
【００４５】
片側から冷却風を当てる、いわゆる非対称冷却の場合、繊維群のゆれが大きくなることで糸切れが発生しやすくなり、また、繊維間での冷却ムラが生じやすくなる。
【００４６】
本発明の捲縮繊維の製造方法の第二の好適な態様においては、本発明の捲縮繊維を製造する方法であって、ポリオレフィン系樹脂をダンベル型ノズルから吐出させた繊維群を自然冷却することが好ましい。自然冷却を行うことで、上述の本発明の捲縮繊維の製造方法の第一の好適な態様の場合と同様、繊維群の揺れを抑え、安定した曳糸性を得ることができる。
【００４７】
また、冷却条件は、紡糸口金の単孔あたりの吐出量、紡糸する温度、および雰囲気温度等を考慮し適宜調整し採用することができる。
【００４８】
次に、冷却固化された繊維群は、エジェクターから噴射する圧縮エアーによって牽引され延伸されることが好ましい。延伸された後は圧縮エアーによる拘束がなくなるため、延伸繊維は応力緩和の影響を受ける。このとき、繊維断面の構造差に起因する収縮差により、繊維に捲縮が発現しやすくなる。
【００４９】
本発明のスパンボンド不織布の製造方法は、本発明のスパンボンド不織布を製造する方法であって、本発明の捲縮繊維の製造方法によって得られた捲縮繊維を紡糸直下で捕集し、１対のロールを用いて繊維を圧着することでシート化する。
【００５０】
本発明において、不織布は、上述のとおり、スパンボンド法で製造される。スパンボンド法は、原料樹脂を溶融し、紡糸口金から紡糸した後、冷却固化した繊維群を、エジェクターで牽引し延伸して、移動するネット上に捕集して不織ウェブ化した後、熱接着する工程を要する製造方法である。
【００５１】
上記工程により延伸された後の長繊維（延伸繊維）を、直下にて移動するネット上に捕集して不織ウェブ化し、得られた不織ウェブを熱接着により一体化することにより不織布を得ることができる。なお、本発明において、「紡糸直下で捕集する」とは、延伸を行わない場合は冷却固化直後、延伸を行う場合は延伸直後に捕集することを指す。
【００５２】
熱接着の方法としては、例えば、一対のロール表面にそれぞれ彫刻（凹凸部）が施された熱エンボスロール、一方のロール表面がフラット（平滑）なロールと他方のロール表面に彫刻（凹凸部）が施されたロールとの組み合わせからなる熱エンボスロール、一対のフラット（平滑）ロールの組み合わせからなる熱カレンダーロールなど各種ロールによる熱圧着や、超音波による融着を適用することができる。
【００５３】
中でも強度と耐摩耗性の観点から、エンボスロールを用いた熱接着を好ましく採用することができる。また、一対のいずれかに彫刻（凹凸部）が施されたロールを用いることにより、全体に圧力が掛かりにくくなり、捲縮繊維による嵩高性が損なわれないため好ましい態様である。
【００５４】
熱融着時のエンボス接着面積率は、５〜３０％であることが好ましい。エンボス接着面積率を５％以上、より好ましくは１０％以上とすることにより、不織布として実用に供しうる強度を得ることができる。一方、エンボス接着面積率を３０％以下、より好ましくは２０％以下とすることにより、捲縮繊維による嵩高性を維持することができる。
【００５５】
ここでいうエンボス接着面積率とは、一対の凹凸を有するロールにより熱接着する場合は、一方のロールの凸部と他方のロールの凸部とが重なって不織ウェブに当接する部分の不織布全体に占める割合のことをいう。また、凹凸を有するロールとフラットロールにより熱接着する場合は、凹凸を有するロールの凸部が不織ウェブに当接する部分の不織布全体に占める割合のことをいう。
【００５６】
熱エンボスロールに施される彫刻の形状としては、円形、楕円形、正方形、長方形、平行四辺形、ひし形、正六角形および正八角形などの形状を用いることができる。
【００５７】
熱エンボスロールの表面温度は、使用している樹脂の融点に対し−５０〜−１℃とすることが好ましい。熱エンボスロールの表面温度を使用している樹脂の融点に対し−５０℃以上、より好ましくは−３０℃以上、さらに好ましくは−１０℃以上とすることにより、十分に熱接着させ強度をもたせ毛羽の発生を抑えやすくすることができる。
【００５８】
また、熱エンボスロールの表面温度を樹脂の融点に対し−１℃以下とすることにより、繊維の融解により樹脂同士の剥離が発生するのを防ぎやすくすることができる。
【００５９】
熱接着時の熱エンボスロールの線圧は、５〜５０ｋｇｆ／ｃｍであることが好ましい。前記線圧を５ｋｇｆ／ｃｍ以上、より好ましくは１０ｋｇｆ／ｃｍ以上、さらに好ましくは１５ｋｇｆ／ｃｍ以上とすることにより、十分に熱接着させることができる。一方、前記線圧を５０ｋｇｆ／ｃｍ以下、より好ましくは４０ｋｇｆ／ｃｍ以下、さらに好ましくは３０ｋｇｆ／ｃｍ以下とすることにより、ロールの応力がかかりすぎないことによって捲縮繊維による嵩高性を維持することができる。
【００６０】
本発明の捲縮繊維を用いたスパンボンド不織布は、嵩高性に非常に優れており、使い捨て紙おむつやナプキンなどの衛生材料用途に好適に利用することができる。衛生材料用途の中でも、特に表面材に好適に利用することができる。
【実施例】
【００６１】
次に、実施例に基づき本発明を具体的に説明する。【００６２】
（１）繊維断面の界面観察
観察用の繊維を５本準備し、エポキシ樹脂を用いて固定した。その後、ミクロトーム（カールツァイス社ＨＭ３６０）を用いて、厚さ２μｍの試験片を採取した。得られた試験片を光学顕微鏡（キーエンス社製ＶＨＸ−２０００）により倍率５０００倍で観察し、繊維断面に界面が存在するか否かを評価した。５本測定した中、４本以上に界面が確認できた場合を「繊維断面に界面が存在する」とした。【００６３】
（２）繊維の捲縮数：
マイクロスコープ(キーエンス社製ＶＨＸ−５０００)により撮影した繊維の画像から、捲縮数を測定した。単位長さ当たりの繊維の山と谷の数全部数え、その合計を２で割り、２５ｍｍ当たりの数を捲縮数とした。繊維１０本について測定し、その平均を求めた。捲縮数が５０個／２５ｍｍ以上を捲縮度（Ａ）、捲縮数が２５個/２５ｍｍ以上５０個／２５ｍｍ未満を捲縮度（Ｂ）、捲縮数が０個／２５ｍｍ（捲縮しないもの）〜２５個／２５ｍｍ未満を捲縮度（Ｃ）とし、捲縮数が２５個／２５ｍｍ以上のもの（ＡおよびＢ）を合格とした。【００６４】
（３）不織布の目付：
ＪＩＳ  Ｌ１９１３（２０１０年）の６．２「単位面積当たりの質量」に基づき、２０ｃｍ×２５ｃｍの試験片を、試料の幅１ｍ当たり３枚採取し、標準状態におけるそれぞれの質量（ｇ）を量り、その平均値を１ｍ２当たりの質量（ｇ／ｍ２）で表した。
（４）不織布の厚さ：
ＪＩＳ  Ｌ  １９０８（２０１０年）に準拠して、不織布の厚さを測定した。２５００ｍｍ２の面積を有するプレッサーフットを準備した。プレッサーフットの直径の１．７５倍以上の大きさの試験片について、２ｋＰａの圧力を５秒間加えた後、厚さを測定した。試験片１０枚分の平均値を算出して、その値を厚みとした。この数値が高いほど、嵩高性に優れると評価した。
（５）不織布の見掛密度：
測定した上記の目付と厚さから、不織布の見掛密度を算出した。この数値が低いほど、嵩高性に優れると評価した。【００６５】
（実施例１）
原料に、メルトフローレート（ＭＦＲ）が６０ｇ／１０分（荷重；２１６０ｇ、温度；２３０℃）で、融点が１６２℃のポリプロピレン（ＰＰ）を用い、これを押出機で溶融し、紡糸温度２３５℃で、孔径がφ０．３８ｍｍとφ０．２７ｍｍで両孔の中心距離が０．８ｍｍの吐出形状を有する紡糸口金から単孔吐出量０．６ｇ／分で長繊維を紡出した。紡出された長繊維群の側面に、相対する２方向から冷却風を当てて冷却した後、エジェクターに通して、エジェクター圧力０．１５ＭＰａでエジェクターから圧縮エアーを噴射させ、繊維群を牽引し、延伸し、捲縮を発現させた。得られた捲縮繊維の繊維断面は、図１の（ａ）及び図２の（ａ）に示された形状であった。また、図１の（ａ）及び図２の（ａ）に示された繊維断面において、繊維断面の界面１０が確認できた。【００６６】
捲縮を発現させた繊維を直下にて移動するネット上に繊維を捕集して不織ウェブ化した。引き続き、金属製の水玉柄の彫刻がなされた上ロールおよび金属製でフラットな下ロールから構成される一対の接着面積１０％のエンボスロールを用いて、線圧が２０ｋｇｆ／ｃｍ、熱接着温度１３５℃で熱接着処理し、目付が２０ｇ／ｍ２のスパンボンド不織布を得た。得られたスパンボンド不織布を構成する繊維の繊維断面界面の有無、捲縮数、不織布の目付、厚み、および見掛密度を測定した。結果を、表１に示す。【００６７】
（実施例２）
原料にＭＦＲが３５ｇ／１０分（荷重；２１６０ｇ、温度；２３０℃）で、融点が１６２℃のポリプロピレン（ＰＰ）を用い、実施例１と同様にして捲縮繊維を得た。得られた捲縮繊維の繊維断面は、図１の（ｂ）及び図２の（ｂ）に示された形状であった。また図１の（ｂ）及び図２の（ｂ）に示された繊維断面の界面１０が確認できた。得られた捲縮繊維を用い、実施例１と同様にしてスパンボンド不織布を得た。結果を、表１に示す。【００６８】
（実施例３）
原料にＭＦＲが３３ｇ／１０分（荷重；２１６０ｇ、温度；２３０℃）、融点が１４９℃の共重合ポリプロピレン（共重合ＰＰ）を用い、実施例２と同様にして捲縮繊維を得た。得られた捲縮繊維を用い、実施例１と同様にしてスパンボンド不織布を得た。結果を、表１に示す。【００６９】
（実施例４）
原料にＭＦＲが１８ｇ／１０分（荷重；２１６０ｇ、温度；１９０℃）で、融点が１３０℃の高密度ポリエチレン（ＨＤＰＥ）を用い、エンボスロールの熱接着温度を９０℃にしたこと以外は、実施例１と同様にしてスパンボンド不織布を得た。結果を、表１に示す。【００７０】
（実施例５）
原料にＭＦＲが３０ｇ／１０分（荷重；２１６０ｇ、温度；１９０℃）で、融点が１３０℃の線状低密度ポリエチレン（ＬＬＤＰＥ）を用いたこと以外は、実施例４と同様にしてスパンボンド不織布を得た。結果を、表２に示す。【００７１】
（実施例６）
使用する紡糸口金を孔径がφ０．３５ｍｍとφ０．３２ｍｍで両孔の中心距離が０．８ｍｍの吐出形状を有する紡糸口金としたこと以外は実施例１と同様にしてスパンボンド不織布を得た。結果を表２に示す。【００７２】
（実施例７）
原料にＭＦＲが３５ｇ／１０分（荷重；２１６０ｇ、温度；２３０℃）で、融点が１６２℃のポリプロピレン（ＰＰ）と、ＭＦＲが２５ｇ／１０分（荷重；２１６０ｇ、温度；２３０℃）の共重合ポリプロピレン（ＰＰ）とを各原料の重量比率８８：１２とした混合原料を用い、実施例２と同様にして捲縮繊維を得た。得られた捲縮繊維を用い、実施例１と同上にしてスパンボンド不織布を得た。結果を表２に示す。【００７３】
（実施例８）
繊維群の冷却を自然冷却にしたこと以外は、実施例１と同様にしてスパンボンド不織布を得た。結果を表２に示す。【００７４】
（比較例１）
使用する紡糸口金の吐出形状を、従来公知である丸形形状（吐出孔径φ０．５ｍｍ）にしたこと以外は、実施例１と同様にしてスパンボンド不織布を得た。得られた結果を表２に示す。【００７５】
【表１】
2019021809.tif 000003
【００７６】
【表２】
2019021809.tif 000004
【００７７】
表１、表２の結果から、実施例１〜８は、実質的に単一原料で構成されているにもかかわらず、繊維断面に界面が存在しており、繊維は捲縮し、得られたスパンボンド不織布は嵩高性に非常に優れており、衛生材料の表面部材として非常に好適に用いられるものであった。【００７８】
また、比較例１は、通常の丸型断面であり、繊維断面に界面は存在せず、繊維に捲縮は発現しなかった。
【符号の説明】
【００７９】
１０：繊維断面の界面
２０：吐出孔（大孔径側）
３０：吐出孔（小孔径側）
【図１】
2019021809.tif 000005
【図２】
2019021809.tif 000006
【図３】
2019021809.tif 000007
【国際調査報告】
2019021809.tif 000008
2019021809.tif 000009
2019021809.tif 000010